규사 , 산화 알루미늄 , 탄산 나트륨 , 황산 나트륨 , 탄산 칼륨 , 산화 마그네슘 , 탄산 칼슘 , 탄산 스트론튬 , 탄산 바륨 , 규산 지르코늄 , 산화 하프늄 및 산화 루비듐 으로 되 는 조합 원료 를 백금 도가니 에 충전 하 고 , 전기로 내 에서 1500 ~ 1600 ℃, 약 6 시간 가열 용융 하 였 다 . 가열 용융 도중 에 백 금봉 으로 유리 용융 액 을 교반 하 여 유리 를 균질 화 시켰 다 . 다음 으로 , 용융 유리 를 주형 에 흘려 넣 고 유리 블록 으로 하 여 550 ~ 600 ℃ 로 유지 한 전기로 에 이입 하 여 상기 전기로 내 에서 서 냉 ( 徐冷 ) 하 였 다 . 얻 어 진 유리 시료 는 기포 나 맥리 ( 脈理 ) 가 없 는 균질 한 것 이 었 다 .